Brevet FR3068634A1 (20190111)

REVENDICATIONS1. Procédé de fabrication d'une poudre granulaire thermofusible pour la fabrication d'une pièce mécanique, caractérisé en ce qu'il comprend: - un chauffage (CHAU) d'une première quantité (Vur) de liant thermofusible (LT) ayant un point de fusion inférieur à 150°C afin de fondre la première quantité (VLT) ; - un mélange (MEL_C) de la première quantité (VLT) de liant thermofusible à une température assurant un état liquide du liant thermofusible (LT) avec une seconde quantité (VmG) de matériau granulaire (MG) ; - un refroidissement (REFR) du mélange (MEL_C) en dessous d'un seuil de température prédéfini ; - une pulvérisation (PULV) du mélange (MEL_C) afin d'obtenir une poudre granulaire thermofusible (POUD).\n<CLM>\1\tProcédé de fabrication selon la revendication 1, caractérisé en ce que : - le liant thermofusible (LT) est une cire et/ou ; - le matériau granulaire (MG) comporte des grains dont le diamètre est inférieur à 2mm et/ou ; - le matériau granulaire (MG) est du/un sable ou un sel.\n<CLM>\1\tProcédé de fabrication selon l'une quelconque des revendications 1 à 2, caractérisé en ce que le liant thermofusible (LT) et/ou le matériau granulaire (MG) est soluble dans l'eau.\n<CLM>\1\tProcédé de fabrication selon l'une quelconque des revendications 1 à 3, caractérisé en ce que le rapport entre la première quantité (VLT) et la seconde quantité (VmG) est compris entre 0,1 et 0.8, les quantités correspondantes chacune à un volume apparent de matière.\n<CLM>\1\tProcédé de fabrication d'une pièce mécanique (PM) comportant : 19 - Un procédé de fabrication d'un premier volume de poudre granulaire thermofusible (POUD) selon l'une quelconque des revendications 1 à 4 - au moins une dépose (DEP) d'une fraction du premier volume de 5 poudre (POUD) pour former une couche de poudre (POUD) sur un support ; - un guidage (GUI) d'un faisceau énergétique (FE) concentré au sein de la couche afin de chauffer localement des grains de poudre, lesdits grains s'agglomérant dans la couche selon une forme induite par le 10 guidage du faisceau (FE).\n<CLM>\1\tProcédé de fabrication d'une pièce mécanique (PM) selon la revendication 5, caractérisé en ce que la dépose : - est réalisée dans un gabarit (GAB) dont la forme générale est 15 prédéfinie de sorte à induire une géométrie donnée à une pièce mécanique (PM) obtenue, et/ou ; - comporte une répartition homogène de la première fraction du premier volume de poudre (POUD) selon une couche d'une épaisseur prédéfinie. 20\n<CLM>\1\tProcédé de fabrication d'une pièce mécanique selon l'une quelconque des revendications 5 à 6, caractérisé en ce que le procédé comprend une pluralité d'étapes de dépose (DEP) et de guidage (GUI) du faisceau énergétique (FE) réalisée en alternance de manière à agglomérer la poudre par strates 25 superposées afin de former une pièce mécanique (PM).\n<CLM>\1\tProcédé de fabrication d'une pièce mécanique (PM), caractérisé en ce qu'il comporte : - une fabrication d'un premier volume de poudre granulaire 30 thermofusible (POUD) ou d'un mélange (MEL_C) selon l'une quelconque des revendications 1 à 4; 20 - un agencement d'un volume de poudre granulaire thermofusible (POUD) au sein d'un gabarit (GAB), ledit gabarit (GAB) formant une enceinte ; - un apport d'énergie (AE) au sein du gabarit (GAB) afin de chauffer les 5 grains de poudre (POUD), lesdits grains s'agglomérant sous l'effet de la chaleur dans le volume de poudre (POUD) selon une forme induite par la forme de l'enceinte du gabarit (GAB)\n<CLM>\1\tPièce mécanique (PM) fabriquée selon le procédé de l'une quelconque des 10 revendications 5 à 8, caractérisée en ce qu'elle comporte, en outre, une pièce de renfort (PR) agencée au contact de la pièce mécanique (PM) pour réduire les effets de déformations susceptibles de se produire sous l'effet d'un effort minimal en compression exercé latéralement par le poids de la pièce à mouler. 15 10.Utilisation (UM) d'une pièce mécanique (PM) fabriquée selon le procédé de l'une quelconque des revendications 5 à 8, pour mouler une pièce comportant un liant hydraulique, tel que le béton. 20\n<CLM>\1\tUtilisation (UP) d'une pièce mécanique (PM) fabriquée selon le procédé de l'une quelconque des revendications 5 à 8, comportant une pulvérisation (PULV) de ladite pièce mécanique (PM) pour réaliser une poudre granulaire thermofusible (POU D) . 25 12.Kit de fabrication d'une pièce mécanique (PM) comportant un premier emballage comportant une première quantité (VmG) d'un matériau granulaire (MG) et un second emballage d'une seconde quantité (Vu) de liant thermofusible (LT), ledit liant thermofusible (LT) ayant un point de fusion inférieur à 150°C. 30